СПОСОБ ПРОИЗВОДСТВА ПРЕССОВАННЫХ ИЗДЕЛИЙ ИЗ АЛЮМИНИЕВОГО СПЛАВА СЕРИИ 6000

Способ производства прессованных изделий из алюминиевого сплава серии 6000, включающий в себя литье заготовки-слитка из алюминиевого сплава серии 6000, имеющего химический состав, содержащий, мас.%:
Si 0,65-0,80
Mg 0,45-0,60
Mn 0,20-0,40
Zn≤0,20
Cu≤0,30
Cr≤0,05
Fe≤0,25
Ti 0,04-0,1
В≤0,001
прочие примеси≤0,05%,
сумма прочих примесей≤0,15%,
основа Al,
соотношение Mg/Si=0,6-0,8,
слитки подвергают гомогенизации при температуре 450-480°C, в течение 8-12 ч, горячее прессование проводят при температуре 420-490°C, при скорости истечения 3,0-30,0 м/мин, из подогреваемого контейнера, нагретого на 10°C-20°C ниже температуры нагрева заготовки, термическую обработку на твердый раствор осуществляют до температуры 480-540°C и выдержки при этой температуре в течении 15-60 мин, а закалку в воду со скоростью охлаждения 10-100°C/с до температуры 20-40°C, после закалки проводится правка растяжением с величиной остаточной деформации 0,5-3,5%, с перерывом между закалкой и правкой растяжением не более 8 ч, искусственное старение производится при температуре 140-200°C, выдержка 4-12 ч, с перерывом между правкой растяжением и искусственным старением не более 48 ч.